(57)【特許請求の範囲】
【請求項１】
連続鋳造鋳型から引き抜かれた断面矩形状をなす連続鋳造鋳片を湾曲させる湾曲帯と、湾曲させた前記連続鋳造鋳片を曲げ戻す矯正帯と、を有し、前記連続鋳造鋳片の長辺面を支持するサポートロールが分割ロールとされた垂直曲げ型連続鋳造機または湾曲型連続鋳造機を用いた金属の連続鋳造方法であって、
前記連続鋳造鋳片の前記長辺面を支持するサポートロールが前記連続鋳造鋳片の引き抜き方向に間隔を開けて複数配列され、このサポートロール間から前記連続鋳造鋳片の前記長辺面に向けて冷却流体を噴出する２次冷却手段が設けられており、
前記矯正帯の入側に到達する直前の少なくとも２分間以上の区間においては、前記２次冷却手段から噴出される冷却水の平均水量密度Ｗ１を、Ｗ１≦３０Ｌ／ｍｉｎ／ｍ２の範囲内に設定するとともに、
前記連続鋳造鋳型の直下から少なくとも５分間以上の区間においては、前記２次冷却手段から噴出される冷却水の平均水量密度Ｗ２を、９０Ｌ／ｍｉｎ／ｍ２≦Ｗ２≦３００Ｌ／ｍｉｎ／ｍ２の範囲内に設定することを特徴とする金属の連続鋳造方法。
【発明の詳細な説明】
【技術分野】
【０００１】
本発明は、垂直曲げ型連続鋳造機または湾曲型連続鋳造機を用いて、断面矩形状をなす連続鋳造鋳片を製出する金属の連続鋳造方法に関するものであり、特に、連続鋳造鋳片の長辺面の２次冷却方法に関するものである。
【背景技術】
【０００２】
例えば特許文献１に記載されているように、垂直曲げ型連続鋳造機または湾曲型連続鋳造機においては、鋳型から引き抜かれた連続鋳造鋳片を挟持するサポートロールが連続鋳造鋳片の進行方向に間隔を開けて複数配列されており、これらのサポートロールの間に、連続鋳造鋳片を冷却する２次冷却手段としてスプレーノズル等が配設されている。
このような垂直曲げ型連続鋳造機または湾曲型連続鋳造機を用いた金属の連続鋳造方法においては、鋳型から引き抜かれる連続鋳造鋳片は、完全に凝固しておらず内部に未凝固部を有している。このため、鋳型内の溶融金属の静圧によって連続鋳造鋳片が膨らむように変形するいわゆるバルジング変形が発生するおそれがある。
【０００３】
このバルジング変形を抑制する手段として、サポートロールの間隔を狭くすることによって、前述の静圧をサポートロールで確実に受けるように構成したものが提案されている。しかしながら、ロール間隔を狭くするためには、サポートロールのロール径を小さくする必要があり、ロール径に対してロール長さが相対的に長くなってしまい、サポートロールの剛性を確保できなくなるといった問題があった。
このため、例えば特許文献２に示すように、連続鋳造鋳片の長辺面を支持するサポートロールとして、連続鋳造鋳片の幅方向（長辺方向）で分割した分割ロールを用いた連続鋳造機が提案されている。サポートロールを分割ロールとすることで、ロール長さが短くなり、ロール径を小さくしてもサポートロールの剛性を確保できるのである。
【先行技術文献】
【特許文献】
【０００４】
【特許文献１】特開２００３−０２５０５１号公報
【特許文献２】特開平０８−２９０２５１号公報
【発明の概要】
【発明が解決しようとする課題】
【０００５】
ところで、特許文献２に記載されたように、分割ロールを用いた場合には、連続鋳造鋳片に向けて噴出された２次冷却水の一部が分割ロールの分割部を通過して垂れて垂れ水となる。この垂れ水部分で冷却能が大幅に増加することになるため、連続鋳造鋳片の幅方向で温度のばらつきが生じるおそれがあった。
このような温度ばらつきが生じた場合には、最終凝固位置が幅方向で異なることになり、中心偏析が悪化することになる。
【０００６】
特に、垂直曲げ型連続鋳造機または湾曲型連続鋳造機においては、曲げられた連続鋳造鋳片を巻き戻す矯正帯を有しており、この矯正帯では、鋳片の上面に垂れ水が滞留することによって幅方向の温度ばらつきがさらに顕著となり、上述の中心偏析の悪化が顕著となる。また、連続鋳造鋳片が割れ感受性の高い鋼種であった場合には、温度ばらつきが生じた状態で矯正することで、割れが発生してしまうおそれがあった。
【０００７】
本発明は、前述した状況に鑑みてなされたものであって、分割ロールを有する垂直曲げ型連続鋳造機または湾曲型連続鋳造機を用いた場合であっても、矯正帯の入側に到達する直前の連続鋳造鋳片の幅方向の温度ばらつきを抑制することができ、高品質な連続鋳造鋳片を製出することが可能な金属の連続鋳造方法を提供することを目的とする。
【課題を解決するための手段】
【０００８】
上記課題を解決するために、本発明に係る金属の連続鋳造方法は、連続鋳造鋳型から引き抜かれた断面矩形状をなす連続鋳造鋳片を湾曲させる湾曲帯と、湾曲させた前記連続鋳造鋳片を曲げ戻す矯正帯と、を有し、前記連続鋳造鋳片の長辺面を支持するサポートロールが分割ロールとされた垂直曲げ型連続鋳造機または湾曲型連続鋳造機を用いた金属の連続鋳造方法であって、前記連続鋳造鋳片の前記長辺面を支持するサポートロールが前記連続鋳造鋳片の引き抜き方向に間隔を開けて複数配列され、このサポートロール間から前記連続鋳造鋳片の前記長辺面に向けて冷却流体を噴出する２次冷却手段が設けられており、  前記矯正帯の入側に到達する直前の少なくとも２分間以上の区間においては、前記２次冷却手段から噴出される冷却水の平均水量密度Ｗ１を、Ｗ１≦３０Ｌ／ｍｉｎ／ｍ２の範囲内に設定するとともに、前記連続鋳造鋳型の直下から少なくとも５分間以上の区間においては、前記２次冷却手段から噴出される冷却水の平均水量密度Ｗ２を、９０Ｌ／ｍｉｎ／ｍ２≦Ｗ２≦３００Ｌ／ｍｉｎ／ｍ２の範囲内に設定することを特徴としている。
【０００９】
この構成の金属の連続鋳造方法においては、連続鋳造鋳片の長辺面を支持するサポートロールが分割ロールとされていることから、２次冷却手段から噴出された冷却水の一部が分割ロールの分割部から垂れて垂れ水となる。ここで、連続鋳造鋳片が矯正帯の入側に到達する直前の少なくとも２分間以上の区間において、２次冷却手段から噴出される冷却水の平均水量密度Ｗ１を、Ｗ１≦３０Ｌ／ｍｉｎ／ｍ２の範囲内と、比較的低く設定していることから、この区間において噴出された冷却水が蒸発しやすく、垂れ水の発生が抑制され、垂れ水による鋳片の幅方向の温度ばらつきの発生を抑制することができる。
【００１０】
また、鋳型直下から湾曲帯までの２次冷却では、垂れ水によって連続鋳造鋳片の幅方向で温度ばらつきが生じることになる。ここで、矯正帯に入る直前の少なくとも２分間以上の区間において平均水量密度を上述のように設定することで、連続鋳造鋳片が復熱することになり、連続鋳造鋳片の幅方向での温度ばらつきが解消されることになる。
よって、矯正帯の入側に到達する直前の連続鋳造鋳片の幅方向の温度ばらつきを抑制することができ、高品質な連続鋳造鋳片を製出することが可能となる。
【００１１】
なお、２次冷却手段から噴出される冷却水の平均水量密度Ｗ１が３０Ｌ／ｍｉｎ／ｍ２を超えた場合には、垂れ水の影響が大きくなり、連続鋳造鋳片の幅方向の温度ばらつきを十分に抑制することができない。以上のことから、連続鋳造鋳片が矯正帯の入側に到達する直前の少なくとも２分間以上の区間において、２次冷却手段から噴出される冷却水の平均水量密度Ｗ１を、Ｗ１≦３０Ｌ／ｍｉｎ／ｍ２の範囲内に設定している。
【００１２】
また、上述の冷却条件とする区間が、連続鋳造鋳片が矯正帯の入側に到達する直前の２分間未満であった場合には、鋳型直下からの冷却時に発生した垂れ水による過冷却部分の復熱が不十分となり、温度ばらつきを解消することができなくなる。よって、矯正帯に入る直前の少なくとも２分間以上の区間において、２次冷却手段からの冷却水を上述の平均水量密度となるように設定しているのである。
【００１３】
ここで、前記連続鋳造鋳型の直下から少なくとも５分間以上の区間においては、前記２次冷却手段から噴出される冷却水の平均水量密度Ｗ２を、９０Ｌ／ｍｉｎ／ｍ２≦Ｗ２≦３００Ｌ／ｍｉｎ／ｍ２の範囲内に設定することが好ましい。
上述のように、前記矯正帯の入側に到達する直前の少なくとも２分間以上の区間において、２次冷却手段の冷却水の平均水量密度を低減した場合には、連続鋳造鋳片の冷却が不十分となって、バルジング変形を生じるおそれがある。そこで、連続鋳造鋳型の直下から少なくとも５分間以上の区間における２次冷却手段から噴出される冷却水の平均水量密度Ｗ２を、９０Ｌ／ｍｉｎ／ｍ２≦Ｗ２≦３００Ｌ／ｍｉｎ／ｍ２の範囲内に設定することにより、凝固シェルを十分に成長させることができ、バルジング変形の発生を抑制することができる。
【００１４】
なお、２次冷却手段から噴出される冷却水の平均水量密度Ｗ２が３００Ｌ／ｍｉｎ／ｍ２を超えた場合には、垂れ水による連続鋳造鋳片の幅方向の温度ばらつきが大きくなり、前記矯正帯の入側に到達する直前の少なくとも２分間以上の区間において２次冷却水の平均水量密度を低減して連続鋳造鋳片を復熱させても、この温度ばらつきを十分に解消することができなくなるおそれがある。一方、冷却水の平均水量密度Ｗ２が９０Ｌ／ｍｉｎ／ｍ２未満である場合には、凝固シェルの成長が不十分となってバルジング変形の発生を十分に抑制することができなくなるおそれがある。以上のことから、２次冷却手段から噴出される冷却水の平均水量密度Ｗ２を、９０Ｌ／ｍｉｎ／ｍ２≦Ｗ２≦３００Ｌ／ｍｉｎ／ｍ２の範囲内に設定しているのである。
また、上述の冷却条件とする区間が、連続鋳造鋳型の直下から５分間未満であった場合には、凝固シェルの成長が不十分となってバルジング変形が発生するおそれがある。よって、連続鋳造鋳型の直下から少なくとも５分間以上の区間において、２次冷却手段からの冷却水を上述の平均水量密度となるように設定することが好ましい。
【発明の効果】
【００１５】
このように、本発明によれば、分割ロールを有する垂直曲げ型連続鋳造機または湾曲型連続鋳造機を用いた場合であっても、矯正帯の入側に到達する直前の連続鋳造鋳片の幅方向の温度ばらつきを抑制することができ、高品質な連続鋳造鋳片を製出することが可能な金属の連続鋳造方法を提供することができる。
【図面の簡単な説明】
【００１６】
【図１】本発明の一実施形態である金属の連続鋳造方法を実施する垂直曲げ型連続鋳造機の概略説明図である。
【図２】図１に示す垂直曲げ型連続鋳造機に備えられたサポートロールの概略説明図である。
【図３】図１に示す垂直曲げ型連続鋳造機に備えられたサポートロール及び２次冷却手段の配置図である。
【図４】本発明の一実施形態である金属の連続鋳造方法の２次冷却条件を示すグラフである。
【発明を実施するための形態】
【００１７】
以下に、本発明の一実施形態である金属の連続鋳造方法について、添付した図面を参照して説明する。
まず、本実施形態である金属の連続鋳造方法を実施する連続鋳造設備１０について説明する。
【００１８】
図１に示すように、連続鋳造設備１０は、水冷鋳型１１と、この水冷鋳型１１の下方に位置する複数のサポートロール２６からなるサポートロール群２０と、を備えており、水冷鋳型１１から製出された連続鋳造鋳片３０を下方へと引き抜かれる垂直帯１４と、連続鋳造鋳片３０を湾曲させる湾曲帯１５と、湾曲させた連続鋳造鋳片３０を曲げ戻す矯正帯１６と、連続鋳造鋳片３０を水平方向へ搬送する水平帯１７と、を有する垂直曲げ型連続鋳造機とされている。
【００１９】
水冷鋳型１１は、矩形孔を有する筒状をなしており、この矩形孔の形状に合わせた断面の連続鋳造鋳片３０が製出されることになる。例えば、この矩形孔の長辺長さ（連続鋳造鋳片３０の幅に相当）は７００〜２３００ｍｍとされ、矩形孔の短辺長さ（連続鋳造鋳片３０の厚さに相当）は２４０〜３００ｍｍとされており、本実施形態では、長辺長さ約２２５０ｍｍ、短辺長さ約３００ｍｍとされている。
また、この水冷鋳型１１には、矩形孔内の溶鋼を冷却するための１次冷却手段（図示なし）が備えられている。
【００２０】
サポートロール群２０は、連続鋳造鋳片３０を下方へと引き抜く垂直帯１４に位置するピンチロールユニット２１と、連続鋳造鋳片３０を湾曲させる湾曲帯１５に位置するベンディングロールユニット２２と、湾曲させた連続鋳造鋳片３０を曲げ戻す矯正に位置する矯正ロールユニット２３と、連続鋳造鋳片３０を水平方向へ搬送する水平帯１７に位置する水平ロールユニット２４と、を備えている。
ここで、これらのサポートロール２６は、連続鋳造鋳片３０の幅方向に延在しており、連続鋳造鋳片３０の長辺面を支持する構成とされている。
【００２１】
そして、サポートロール２６は、図２に示すように、連続鋳造鋳片３０の幅方向において２以上に分割された分割ロールとされている。詳述すると、サポートロール２６は、連続鋳造鋳片３０の長辺面に接触させられるロール本体部２７と、このロール本体部２７よりも小径とされて連続鋳造鋳片３０の長辺面から離間させられる中間軸受部２８と、を備えており、この中間軸受部２８によって長手方向に分割されているのである。
このようなサポートロール２６は、図２に示すように、連続鋳造鋳片３０の進行方向Ｘに隣接するサポートロール２６同士において、中間軸受部２８の位置（連続鋳造鋳片３０の幅方向位置）が重複しないように配列されている。
【００２２】
ここで、連続鋳造鋳片３０の進行方向Ｘに間隔を開けて配列されたサポートロール２６の間には、図３に示すように、連続鋳造鋳片３０の長辺面に対して冷却水を噴出するスプレーノズル１９が配設されている。このスプレーノズル１９から噴出された冷却水は、図３に示すように、連続鋳造鋳片３０の長辺面に沿って流れることになるが、ロール本体部２７が接している部分では、このロール本体部２７によって冷却水の流れが止められる。一方、ロール本体部２７よりも小径とされた中間軸受部２８が位置する部分では、連続鋳造鋳片３０の長辺面に沿って流れていき、いわゆる垂れ水Ｗとなる。
【００２３】
このような構成とされた連続鋳造設備１０においては、水冷鋳型１１内に挿入された浸漬ノズル１２を介して水冷鋳型１１内に溶鋼が注入され、この溶鋼が１次冷却手段によって周囲から冷却されることにより、凝固シェル３１が成長し、水冷鋳型１１の下方から連続鋳造鋳片３０が引き出されることになる。このとき、連続鋳造鋳片３０の内部には、未凝固部３２が存在している。
この連続鋳造鋳片３０は、図１に示すように、ピンチロールユニット２１によって下方に向けて引き抜かれるとともにベンディングロールユニット２２によって湾曲させられる。そして、矯正ロールユニット２３によって巻き戻され、水平ロールユニット２４によって水平方向に搬送されることになる。
【００２４】
このとき、ピンチロールユニット２１、ベンディングロールユニット２２、矯正ロールユニット２３等のサポートロール２６間に設けられた２次冷却手段としてのスプレーノズル１９から冷却水が連続鋳造鋳片３０に向けて噴出され、連続鋳造鋳片３０が冷却されて凝固シェル３１がさらに成長していく。
そして、連続鋳造鋳片３０が水平方向に引き出される水平帯１７において、連続鋳造鋳片３０が完全に凝固することになる。
【００２５】
ここで、図４に示すように、スプレーノズル１９から噴出される冷却水条件を変化させている。
詳述すると、水冷鋳型１１の直下から少なくとも５分間以上の区間では、スプレーノズル１９から噴出される冷却水の平均水量密度Ｗ２を、９０Ｌ／ｍｉｎ／ｍ２Ｗ２≦３００Ｌ／ｍｉｎ／ｍ２の範囲内となるように設定しており、本実施形態では、Ｗ２＝１１０〜１９０Ｌ／ｍｉｎ／ｍ２に設定している。なお、好ましくは、水冷鋳型１１の直下から    ５分間以上１４分間以下の区間において、上述のように冷却水の平均水量密度Ｗ２を設定することが好ましい。
【００２６】
また、矯正帯１６の入側に到達する直前の少なくとも２分間以上の区間では、スプレーノズル１９から噴出される冷却水の平均水量密度Ｗ１を、Ｗ１≦３０Ｌ／ｍｉｎ／ｍ２の範囲内に設定しており、本実施形態では、Ｗ１＝４．５４〜８．０６Ｌ／ｍｉｎ／ｍ２に設定している。なお、好ましくは、矯正帯１６の入側に到達する直前の２分間以上１１分間以下の区間において、上述のように冷却水の平均水量密度Ｗ１を設定することが好ましい。
【００２７】
以上のような構成とされた本実施形態である金属の連続鋳造方法によれば、連続鋳造鋳片３０が矯正帯１６の入側に到達する直前の少なくとも２分間以上の区間において、スプレーノズル１９から噴出される冷却水の平均水量密度Ｗ１を、Ｗ１≦３０Ｌ／ｍｉｎ／ｍ２の範囲内に設定し、具体的にはＷ１＝４．５４〜８．０６Ｌ／ｍｉｎ／ｍ２に設定している。
このように、矯正帯１６の入側に到達する直前の区間においては、冷却水の平均水量密度が比較的低く設定されているので、この区間において噴出された冷却水が蒸発しやすく、この区間で噴出された冷却水が分割ロールの中間軸受部２８の部分から垂れることが抑制されることになり、垂れ水Ｗによる連続鋳造鋳片３０の幅方向の温度ばらつきの発生を抑制することができる。
【００２８】
また、水冷鋳型１１の直下から湾曲帯１５までの区間においてスプレーノズル１９によって冷却した場合、分割ロールの中間軸受部２８（分割部）で発生した垂れ水Ｗによって連続鋳造鋳片３０の幅方向で温度ばらつきが生じることになる。ここで、矯正帯１６の入側に到達する直前の区間において平均水量密度を上述のように低く設定しているので、連続鋳造鋳片３０が復熱することになり、水冷鋳型１１の直下から湾曲帯１５までの区間におけるスプレーノズル１９の冷却によって発生した連続鋳造鋳片３０の幅方向の温度ばらつきを解消することができる。
【００２９】
さらに、水冷鋳型１１の直下から少なくとも５分間以上の区間、さらに好ましくは水冷鋳型１１の直下から５分間以上１４分間以下の区間において、スプレーノズル１９から噴出される冷却水の平均水量密度Ｗ２が、９０Ｌ／ｍｉｎ／ｍ２≦Ｗ２≦３００Ｌ／ｍｉｎ／ｍ２の範囲内に設定され、具体的にはＷ２＝１１０〜１９０Ｌ／ｍｉｎ／ｍ２に設定されている。
このように、水冷鋳型１１の直下の区間においては、冷却水の平均水量密度が比較的高く設定されているので、水冷鋳型１１から引き出された連続鋳造鋳片３０の凝固シェル３１を十分に成長させることができ、バルジング変形の発生を抑制することができる。
【００３０】
ここで、スプレーノズル１９から噴出される冷却水の平均水量密度Ｗ２が３００Ｌ／ｍｉｎ／ｍ２以下とされているので、垂れ水Ｗによる連続鋳造鋳片３０の幅方向の温度ばらつきが抑えられ、矯正帯１６の入側に到達する直前の区間において復熱させることで、幅方向の温度ばらつきを十分に解消することができる。
以上のことから、本実施形態によれば、矯正帯１６の入側に到達する直前の連続鋳造鋳片３０の幅方向の温度ばらつきを抑制することができ、高品質な連続鋳造鋳片３０を製出することが可能となる。
【００３１】
以上、本発明の一実施形態である金属の連続鋳造方法について説明したが、本発明はこれに限定されることはなく、その発明の技術的思想を逸脱しない範囲で適宜変更可能である。
例えば、垂直曲げ型連続鋳造機を用いた金属の連続鋳造方法として説明したが、これに限定されることはなく、湾曲型連続鋳造機を用いたものであってもよい。
【００３２】
また、図２に示すように一つの中間軸受部によって分割された分割ロールを備えたものとして説明したが、これに限定されることはなく、２以上の中間軸受部によって分割された分割ロールを用いたものであってもよい。
さらに、２次冷却の平均水量密度パターンは、図４に示すものに限定されることはなく、矯正帯の入側に到達する直前の少なくとも２分間以上の区間において、平均水量密度Ｗ１が、Ｗ１≦３０Ｌ／ｍｉｎ／ｍ２の範囲内に設定されていればよい。
【実施例】
【００３３】
ここで、本発明の効果を確認すべく実施した確認実験の結果について説明する。
表１に示す化学成分の溶鋼を、表２に示す条件で、垂直曲げ型連続鋳造機を用いて鋳造を実施した。連続鋳造鋳片の幅を２２５０ｍｍ，厚さを３００ｍｍとした。また、鋳造速度を１．２ｍ／ｍｉｎとした。また、水冷鋳型１１の直下から矯正帯の入側手前の区間までの平均水量密度は、１５０Ｌ／ｍｉｎ／ｍ２とした。
得られた連続鋳造鋳片の表面温度を幅方向の複数の点（１５ｍｍ間隔で１５０点）で測定した。そして、下記の式で示すばらつき指数Ｄを算出した。結果を表２に示す。
ばらつき指数Ｄ＝（温度差の最大値）／（幅方向の最高温度）［％］
【００３４】
【表１】
0005505056.tif 000002
【００３５】
【表２】
0005505056.tif 000003
【００３６】
本発明例１−７においては、比較例に対して、連続鋳造鋳片の幅方向における温度ばらつきが抑制されていることが確認される。特に、矯正帯の入側に到達する直前の２分間以上１１分間以下の区間において、２次冷却水の平均水量密度Ｗ１を制御した本発明例１−５では、ばらつき指数Ｄが低く抑えられている。
以上のことから、本発明例によれば、製出された連続鋳造鋳片の幅方向の温度ばらつきを低減することが可能であることが確認された。
【符号の説明】
【００３７】
１１  水冷鋳型（連続鋳造鋳型）
１５  矯正帯
１９  スプレーノズル（２次冷却手段）
２６  サポートロール
３０  連続鋳造鋳片
【図１】
0005505056.tif 000004
【図２】
0005505056.tif 000005
【図３】
0005505056.tif 000006
【図４】
0005505056.tif 000007